(57)【要約】【課題】耐屈曲性などの機械的特性や表面特性、電気的特性が良好で、トナー転写性及びトナークリーニング性に優れた高画質対応の画像形成装置用エンドレスベルトと、この画像形成装置用エンドレスベルトを含む画像形成装置を提供する。【解決手段】熱可塑性エラストマー及び／又は熱可塑性樹脂よりなる熱可塑性ポリマー成分を主成分とする画像形成装置用エンドレスベルト。熱可塑性ポリマー成分のＤＳＣ測定による融点が１３０℃以上２６０℃以下であり、滴点が５０℃以上２００℃以下の付加的成分を、該熱可塑性ポリマー成分１００重量部に対して０．１重量部以上１０重量部未満含有する。所定の滴点を有する、低エネルギーかつ低分子量の付加的成分が成形材料の混練時に適度にカーボンブラック等の分散効果を高め、かつエンドレスベルト成形後に適度にエンドレスベルト表面にブリードアウトすることにより、電気的、物理的、化学的特性を同時に向上させる機能を果たす。【選択図】図１
2006267626.tif 000002
【特許請求の範囲】
【請求項１】
画像形成装置に用いられるエンドレスベルトであって、熱可塑性エラストマー及び／又は熱可塑性樹脂よりなる熱可塑性ポリマー成分を主成分とするエンドレスベルトにおいて、
該熱可塑性ポリマー成分のＤＳＣ測定による融点が１３０℃以上２６０℃以下であり、
滴点が５０℃以上２００℃以下の付加的成分を、該熱可塑性ポリマー成分１００重量部に対して０．１重量部以上１０重量部未満含有することを特徴とする画像形成装置用エンドレスベルト。
【請求項２】
請求項１において、下記の条件(1)〜(4)をすべて満たすことを特徴とする画像形成装置用エンドレスベルト。
(1)  引張弾性率が３００ＭＰａ以上２３００ＭＰａ以下
(2)  表面粗さＲａが０．０３μｍ以上０．１７μｍ以下
(3)  外表面の水との接触角が７０°以上９０°以下
(4)  印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たす。
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【請求項３】
請求項１又は２において、前記付加的成分がワックスであることを特徴とする画像形成装置用エンドレスベルト。
【請求項４】
請求項１ないし３のいずれか１項において、導電性成分を前記熱可塑性ポリマー成分１００重量部に対して０．１〜３０重量部含むことを特徴とする画像形成装置用エンドレスベルト。
【請求項５】
請求項１ないし４のいずれか１項において、前記熱可塑性ポリマー成分が、熱可塑性エラストマーと熱可塑性樹脂とを重量比で、熱可塑性エラストマー／熱可塑性樹脂＝５／９５〜９５／５の割合で含むことを特徴とする画像形成装置用エンドレスベルト。
【請求項６】
請求項１ないし５のいずれか１項において、熱可塑性エラストマーがポリエステル系熱可塑性エラストマーであることを特徴とする画像形成装置用エンドレスベルト。
【請求項７】
請求項１ないし６のいずれか１項において、熱可塑性樹脂がポリアルキレンテレフタレートを主成分とすることを特徴とする画像形成装置用エンドレスベルト。
【請求項８】
請求項７において、ポリアルキレンテレフタレートがポリブチレンテレフタレートであることを特徴とする画像形成装置用エンドレスベルト。
【請求項９】
請求項４ないし８のいずれか１項において、前記導電性物質がカーボンブラックであることを特徴とする画像形成装置用エンドレスベルト。
【請求項１０】
請求項９において、前記カーボンブラックが、ＤＢＰ吸油量５０ｃｍ３／１００ｇ以上３００ｃｍ３／１００ｇ以下、比表面積３５ｍ２／ｇ以上５００ｍ２／ｇ以下、揮発分０％以上２０％以下、平均一次粒径２０ｎｍ以上５０ｎｍ以下のカーボンブラックであり、下記式(i)及び(ii)を満たすように配合されていることを特徴とする画像形成装置用エンドレスベルト。
式(i)：ＬｏｇＹ≧−Ｘ＋２０
式(ii)：ＬｏｇＹ≦−Ｘ＋３０
ただし、Ｘ，Ｙは次の通り。
Ｘ：エンドレスベルト中のカーボンブラックの含有量（重量％）
Ｙ：エンドレスベルトの１００Ｖ印加電圧，１０秒での表面電気抵抗率(Ω)
【請求項１１】
請求項１ないし１０のいずれか１項において、前記付加的成分の含有量が前記熱可塑性ポリマー成分１００重量部に対して０．１〜５重量部であることを特徴とする画像形成装置用エンドレスベルト。
【請求項１２】
請求項１ないし１１のいずれか１項において、前記熱可塑性ポリマー成分及び付加的成分を含む成形材料を押出成形してなることを特徴とする画像形成装置用エンドレスベルト。
【請求項１３】
請求項１２において、前記成形材料が更にキレーターを含むことを特徴とする画像形成装置用エンドレスベルト。
【請求項１４】
請求項１３において、前記成形材料中のキレーターの含有量が前記付加的成分に対して０．０１〜５０倍（重量比）であることを特徴とする画像形成装置用エンドレスベルト。
【請求項１５】
請求項１２ないし１４のいずれか１項において、前記成形材料を環状ダイから加熱押し出しした溶融チューブを冷却又は冷却固化しつつ引き取ることにより成形されてなることを特徴とする画像形成装置用エンドレスベルト。
【請求項１６】
請求項１ないし１５のいずれか１項において、シームレス状の中間転写ベルト、搬送転写ベルト、転写定着ベルト、定着ベルト、感光体ベルト、又は現像スリープであることを特徴とする画像形成装置用エンドレスベルト。
【請求項１７】
請求項１において、下記の条件(1)〜(4)をすべて満たすことを特徴とする画像形成装置用エンドレスベルト。
(1)  引張弾性率が３００ＭＰａ以上２３００ＭＰａ以下
(2)  表面粗さＲａが０．０３μｍ以上０．１７μｍ以下
(3)  外表面の水との接触角が７０°以上９０°以下
(4)  印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たす。
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【請求項１８】
請求項１ないし１７のいずれか１項に記載の画像形成装置用エンドレスベルトを含むことを特徴とする画像形成装置。
【発明の詳細な説明】
【技術分野】
【０００１】
本発明は、耐屈曲性などの機械的特性や表面特性、電気的特性が良好で、トナー転写性及びトナークリーニング性に優れた高画質対応の画像形成装置用エンドレスベルト（無端ベルト）と、この画像形成装置用エンドレスベルトを含む画像形成装置に関する。
【背景技術】
【０００２】
従来より、ＯＡ機器等などの画像形成装置として、感光体、トナーを用いた電子写真方式が考案され上市されている。これらの装置には継ぎ目の有無に関わらず感光体ベルト、中間転写ベルト、搬送転写ベルト、転写分離ベルト、帯電チューブ、現像スリーブ、定着用ベルト、トナー転写ベルト等の導電性、半導電性、絶縁性の各種電気抵抗に制御したエンドレスベルトが用いられている。
【０００３】
例えば、中間転写装置は、中間転写体上にトナー像を一旦形成し、次に紙等へトナーを転写させるように構成されている。この中間転写体の表層におけるトナーへの帯電、除電のためにシームレスベルトよりなるエンドレスベルトが用いられている。このシームレスベルトは、マシーンの機種毎に異なった表面電気抵抗や厚み方向電気抵抗（以下「体積電気抵抗」という）に設定され、導電、半導電、又は絶縁性に調整されている。
【０００４】
また、搬送転写装置は、紙を一旦搬送転写体上に保持した上で感光体からのトナーを搬送転写体上に保持した紙上へ転写させ、更に除電により紙を搬送転写体より離すように構成されている。この搬送転写体表層においては紙への帯電、除電のためにシーム有り、無しのエンドレスベルトが用いられている。このエンドレスベルトは、上記中間転写ベルトと同様にマシーン機種毎に異なった表面電気抵抗や体積電気抵抗に設定されている。
【０００５】
図１は一般的な中間転写装置の側面図である。図中、１は感光ドラム、６は導電性エンドレスベルトである。１の感光ドラムの周囲には、帯電器２、半導体レーザー等を光源とする露光光学系３、トナーが収納されている現像器４及び残留トナーを除去するためのクリーナー５よりなる電子写真プロセスユニットが配置されている。導電性エンドレスベルト６は、搬送ローラ７，８，９に掛け渡されて、矢印方向に回転する感光ドラムと同調して矢印方向に移動するようになっている。
【０００６】
次に、動作について説明する。まず矢印Ａ方向に回転する感光ドラム１の表面を帯電器２により一様に帯電する。次に、光学系３により図示しない画像読み取り装置等で得られた画像に対応する静電潜像を感光ドラム１上に形成する。静電潜像は現像器４でトナー像に現像される。このトナー像を、静電転写機１０により導電性エンドレスベルト６へ静電転写し、搬送ローラ９と押圧ローラ１２の間で記録紙１１に転写する。
【０００７】
ところで、電子写真式複写機、プリンタ等の画像形成装置に用いられる導電性エンドレスベルトの場合には、機能上２本以上のロールにより高張力で高電圧にて長時間駆動されるため、十分な機械的、電気的耐久性が要求される。
【０００８】
特に、中間転写装置等に使用される中間転写ベルトの場合は、ベルト上でトナーによる画像を形成して紙へ転写するため、駆動中にベルトが弛んだり、伸びたり、蛇行したりすると、画像ズレの原因となるため、高寸法精度（ベルト幅方向の周長差が少ないことと厚みが均一であること）、高弾性率（ベルト周方向の引張弾性率が高いこと）、高耐屈曲性（割れにくいこと）に優れたものが望まれている。
【０００９】
また、近年カラーレーザプリンタやカラーＬＥＤプリンタ等の電子写真式画像形成装置は、低価格なインクジェット方式の画像形成装置との競争が一層激しくなっている。そのため、電子写真式画像形成装置は、高速での印刷技術でインクジェット方式との差別化を狙い、感光体を４つ並べたタンデム型の搬送転写、中間転写方式により高速で印刷する画像形成装置が商品化されてきた。このため、画像形成装置用エンドレスベルトには、より一層の耐久性の向上と画像ズレ防止が益々重要となってきている。
【００１０】
従来、エンドレスベルトについては、その素材の改良により一定の成果を上げてきている。しかしながら、最近では、高速印刷のみならず、画質の向上への要求も高まってきており、特に、広範囲な温度湿度の環境において、高画質な画像が得られること、カラープリンタ用の特殊な紙だけではなく、上質紙、再生紙、裏紙、ＯＨＰフィルムといった様々な用紙においても高画質が得られることがインクジェットプリンタとの差別化のために特に重要になってきている。
【００１１】
そのため、トナーにおいては重合トナーの開発も進み、粒径４〜６μｍの小粒径で粒度ばらつきの少ないトナーが商品化されており、転写ベルトへの表面特性、化学特性、電気的特性への改良要求も益々高まってきている。
【００１２】
特に、中間転写装置等に使用される転写ベルトの場合は、感光体上のトナーを静電気力にて直接転写ベルト上に転写（一次転写）し、転写ベルト上でカラー画像を合成した後トナーを紙へ静電力で転写（二次転写）させるため、転写ベルトの表面電気抵抗や体積電気抵抗特性といった電気抵抗特性が重要であるだけでなく、表面物理特性、表面化学特性等においても改良する必要がある。例えば、近年益々小粒径化しているトナーに対するクリーニング性向上させるために、エンドレスベルトの表面は益々平滑性が求められているが、エンドレスベルトの表面が平滑すぎると、残留トナーをかきとるブレードとの摩擦が大きくなり、トナークリーニング性に関係するトラブルが発生しやすくなる。
【００１３】
以上のことより、近年の転写ベルト等の画像形成装置用エンドレスベルトには、次の<1>〜<8>の条件が要求されている。  
<1>  半導体領域にて所定の表面電気抵抗率と体積電気抵抗率を有し、抵抗ばらつきが
少なく、トナー離型性に優れること
<2>  適度に表面平滑で、トナークリーニング性に優れること
<3>  厚みが薄く均一であること
<4>  機械的強度が強い（伸びにくく、割れにくい）こと
<5>  環境（温度湿度）による抵抗値、寸法、機械強度の変動が少ないこと
<6>  低コストであること
<7>  シームレスで真円（ベルト幅方向の周長差が少ない）ベルトであること
<8>  様々な紙の種類において高画質なプリントができること
【００１４】
従来、転写ベルト上に転写されたトナーの離型性を向上させる目的で、熱可塑性樹脂、熱硬化性樹脂等のベースポリマーに対して、フッ素樹脂やシリコン樹脂を添加し、転写ベルトの表面エネルギーを小さくすることが提案されている（特許第２９９４６５３号公報、特開平２−２１２８６７号公報）。
一方で、安価なベルト製造方法として、押出機の先端に環状ダイを取り付けた押出成形法による転写ベルトの製造法が提案されている。
【特許文献１】特許第２９９４６５３号公報
【特許文献２】特開平２−２１２８６７号公報
【発明の開示】
【発明が解決しようとする課題】
【００１５】
しかしながら、熱可塑性樹脂や熱可塑性エラストマーにフッ素樹脂やシリコン樹脂のような表面エネルギーの小さいトナー離型性付与成分を添加した成形材料を押出成形すると、材料の相溶性が悪いため混じりあわず、得られるベルトの耐屈曲性等の機械的特性に悪影響を及ぼすばかりでなく、ベルトの表面粗さが悪化するためにトナークリーニング性が損なわれるといった問題があった。
【００１６】
本発明は上記従来の問題点を解決し、耐屈曲性などの機械的特性や表面特性、電気的特性が良好で、トナー転写性及びトナークリーニング性に優れた高画質対応の画像形成装置用エンドレスベルトと、この画像形成装置用エンドレスベルトを含む画像形成装置を提供することを目的とする。
【課題を解決するための手段】
【００１７】
本発明者らは、上記課題を解決すべく鋭意検討した結果、熱可塑性ポリマー成分の融点に対して、特定の滴点を有する付加的成分、例えばワックスを所定の割合で混合することにより、上記課題を解決し得ることを見出した。
【００１８】
画像形成装置に用いられるエンドレスベルト用途においては、定着部材が装置内にあるため、エンドレスベルトの主成分となる熱可塑性ポリマー成分には耐熱性が必要である。そのため、ポリエチレン樹脂のような融点の低い（約１２０℃）汎用樹脂を熱可塑性ポリマー成分として用いることは殆どない。また、成形材料の滞留時間が比較的長い押出成形法をエンドレスベルトの成形方法として採用する場合においても、耐熱性に優れた熱可塑性ポリマー成分や添加剤を用いる必要がある。
【００１９】
このように耐熱性が要求されるエンドレスベルトの成形材料に高分子量の樹脂ではなく低分子量エステルであるワックスを添加すると、加熱混練中または加熱押出成形中に、ワックスが熱分解して揮発し、材料中にガスを発生する場合がある。このため、従来において、一般的には押出成形用材料にワックスを添加することは行われておらず、あえてワックスを添加する場合でもその添加量は極少量に限られていた。
【００２０】
本発明者らは、ある特定のワックス、即ち、特定の滴点を有するワックスをある特定の配合量で添加すれば、機械物性に悪影響を及ぼさずに、また表面粗さを悪化させることなく、トナーの転写性、クリーニング性に優れた化学的、物理的特性を得ることができ、更には、カーボンブラック等の導電性成分の分散性も向上し、電気抵抗値が均一化され、高画質対応のエンドレスベルトが提供されることを見出した。
即ち、本発明は以下を要旨とするものである。
【００２１】
（１）  画像形成装置に用いられるエンドレスベルトであって、熱可塑性エラストマー及び／又は熱可塑性樹脂よりなる熱可塑性ポリマー成分を主成分とするエンドレスベルトにおいて、該熱可塑性ポリマー成分のＤＳＣ測定による融点が１３０℃以上２６０℃以下であり、滴点が５０℃以上２００℃以下の付加的成分を、該熱可塑性ポリマー成分１００重量部に対して０．１重量部以上１０重量部未満含有することを特徴とする画像形成装置用エンドレスベルト。
【００２２】
（２）  （１）において、下記の条件(1)〜(4)をすべて満たすことを特徴とする画像形成装置用エンドレスベルト。  
(1)  引張弾性率が３００ＭＰａ以上２３００ＭＰａ以下
(2)  表面粗さＲａが０．０３μｍ以上０．１７μｍ以下
(3)  外表面の水との接触角が７０°以上９０°以下
(4)  印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たす。  
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【００２３】
（３）  （１）又は（２）において、前記付加的成分がワックスであることを特徴とする画像形成装置用エンドレスベルト。
【００２４】
（４）  （１）〜（３）において、導電性成分を前記熱可塑性ポリマー成分１００重量部に対して０．１〜３０重量部含むことを特徴とする画像形成装置用エンドレスベルト。
【００２５】
（５）  （１）〜（４）において、前記熱可塑性ポリマー成分が、熱可塑性エラストマーと熱可塑性樹脂とを重量比で、熱可塑性エラストマー／熱可塑性樹脂＝５／９５〜９５／５の割合で含むことを特徴とする画像形成装置用エンドレスベルト。
【００２６】
（６）  （１）〜（５）において、熱可塑性エラストマーがポリエステル系熱可塑性エラストマーであることを特徴とする画像形成装置用エンドレスベルト。
【００２７】
（７）  （１）〜（６）において、熱可塑性樹脂がポリアルキレンテレフタレートを主成分とすることを特徴とする画像形成装置用エンドレスベルト。
【００２８】
（８）  （７）において、ポリアルキレンテレフタレートがポリブチレンテレフタレートであることを特徴とする画像形成装置用エンドレスベルト。
【００２９】
（９）  （４）〜（８）において、前記導電性物質がカーボンブラックであることを特徴とする画像形成装置用エンドレスベルト。
【００３０】
（１０）  （９）において、前記カーボンブラックが、ＤＢＰ吸油量５０ｃｍ３／１００ｇ以上３００ｃｍ３／１００ｇ以下、比表面積３５ｍ２／ｇ以上５００ｍ２／ｇ以下、揮発分０％以上２０％以下、平均一次粒径２０ｎｍ以上５０ｎｍ以下のカーボンブラックであり、下記式(i)及び(ii)を満たすように配合されていることを特徴とする画像形成装置用エンドレスベルト。  
式(i)：ＬｏｇＹ≧−Ｘ＋２０
式(ii)：ＬｏｇＹ≦−Ｘ＋３０
ただし、Ｘ，Ｙは次の通り。  
Ｘ：エンドレスベルト中のカーボンブラックの含有量（重量％）
Ｙ：エンドレスベルトの１００Ｖ印加電圧，１０秒での表面電気抵抗率(Ω)
【００３１】
（１１）  （１）〜（１０）において、前記付加的成分の含有量が前記熱可塑性ポリマー成分１００重量部に対して０．１〜５重量部であることを特徴とする画像形成装置用エンドレスベルト。
【００３２】
（１２）  （１）〜（１１）において、前記熱可塑性ポリマー成分及び付加的成分を含む成形材料を押出成形してなることを特徴とする画像形成装置用エンドレスベルト。
【００３３】
（１３）  （１２）において、前記成形材料が更にキレーターを含むことを特徴とする画像形成装置用エンドレスベルト。
【００３４】
（１４）  （１３）において、前記成形材料中のキレーターの含有量が前記付加的成分に対して０．０１〜５０倍（重量比）であることを特徴とする画像形成装置用エンドレスベルト。
【００３５】
（１５）  （１２）〜（１４）において、前記成形材料を環状ダイから加熱押し出しした溶融チューブを冷却又は冷却固化しつつ引き取ることにより成形されてなることを特徴とする画像形成装置用エンドレスベルト。
【００３６】
（１６）  （１）〜（１５）において、シームレス状の中間転写ベルト、搬送転写ベルト、転写定着ベルト、定着ベルト、感光体ベルト、又は現像スリープであることを特徴とする画像形成装置用エンドレスベルト。
【００３７】
（１７）  下記の条件(1)〜(4)をすべて満たすことを特徴とする画像形成装置用エンドレスベルト。
(1)  引張弾性率が３００ＭＰａ以上２３００ＭＰａ以下
(2)  表面粗さＲａが０．０３μｍ以上０．１７μｍ以下
(3)  外表面の水との接触角が７０°以上９０°以下
(4)  印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たす。
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【００３８】
（１８）  （１）〜（１７）の画像形成装置用エンドレスベルトを含むことを特徴とする画像形成装置。
【発明の効果】
【００３９】
融点が１３０〜２６０℃の熱可塑性ポリマー成分に対して、滴点が５０〜２００℃の付加的成分を所定の割合で配合することにより、機械物性に悪影響を及ぼすことなく、また、表面粗さを悪化させることなくトナー転写性、クリーニング性に優れた化学的、物理的物性を得ることができ、しかも、電気抵抗値が均一化されることにより、高画質対応のエンドレスベルトが提供される。
【００４０】
特定の付加的成分の所定量を配合する本発明による上記効果の作用機構の詳細は明らかではないが、所定の滴点を有する、低エネルギーかつ低分子量の付加的成分が、成形材料の混練時に適度にカーボンブラック等の分散効果を高め、かつエンドレスベルト成形後に適度にエンドレスベルト表面にブリードアウトすることにより、電気的、物理的、化学的特性を同時に向上させていることによるものと推定される。
【００４１】
このような本発明によれば、下記の条件(1)〜(4)をすべて満たす画像形成装置用エンドレスベルトが提供される（請求項２，１７）。  
(1)  引張弾性率が３００ＭＰａ以上２３００ＭＰａ以下
(2)  表面粗さＲａが０．０３μｍ以上０．１７μｍ以下
(3)  外表面の水との接触角が７０°以上９０°以下
(4)  印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たす。  
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【００４２】
引張弾性率が３００ＭＰａ以上２３００ＭＰａ以下であって、硬くも柔らかくもないベルトが、一次転写部では感光体からトナーを掻き取る効果を発現させ、二次転写部では凹凸のある用紙に対してもトナー転写効率を向上させることができる。また、エンドレスベルトの表面粗さがＲａにて０．０３〜０．１７μｍと、適度に荒れていることが、一次転写、二次転写でのトナー転写効率の向上に有効である。更には、水との接触角で表される表面濡れ性が、７０°以上９０°以下と、親水性でも疎水性でもない適度な範囲であることが、一次転写部でのトナー転写効率の向上に有効である。
【００４３】
また、画像形成装置用エンドレスベルトにおいて、前記式(a)を満たすことは、体積電気抵抗率の電圧依存性が表面電気抵抗率の電圧依存性より大きいことを意味する。また、前記式(b)，(c)を満たすことは、表面電気抵抗率の電圧依存性が小さく、体積電気抵抗率の電圧依存性が程良く大きいことを示す。このように体積電気抵抗率の電圧依存性が表面電気抵抗率の電圧依存性より大きく、かつ体積電気抵抗の電圧依存性が程良く大きいことが、一次転写されたベルト上の帯電トナーが、二次転写される際に、程良くベルト厚み方向に除電され、その結果、トナーの自己除電によるトナー離形性効果を高めることができる。
そして、二次転写でのトナー離形性については、このような電気的特性と、上記弾性特性とで補うことにより、結果としてトナーの一次、二次転写効率を向上させることが可能となる。
【００４４】
本発明において、滴点が５０〜２００℃の付加的成分としてはワックスが好適であり（請求項３）、その含有量は熱可塑性ポリマー成分１００重量部に対して０．１〜５重量部であることが好ましい（請求項１１）。
【００４５】
また、本発明のエンドレスベルトは、更に導電性成分、好ましくはカーボンブラックを熱可塑性ポリマー成分１００重量部に対して０．１〜３０重量部含むことが好ましい（請求項４，９）。特に、ＤＢＰ吸油量５０ｃｍ３／１００ｇ以上３００ｃｍ３／１００ｇ以下、比表面積３５ｍ２／ｇ以上５００ｍ２／ｇ以下、揮発分０％以上２０％以下、平均一次粒径２０ｎｍ以上５０ｎｍ以下のカーボンブラックを、下記式(i)及び(ii)を満たすように配合することが好ましい（請求項１０）。  
式(i)：ＬｏｇＹ≧−Ｘ＋２０
式(ii)：ＬｏｇＹ≦−Ｘ＋３０
ただし、Ｘ，Ｙは次の通り。  
Ｘ：エンドレスベルト中のカーボンブラックの含有量（重量％）
Ｙ：エンドレスベルトの１００Ｖ印加電圧，１０秒での表面電気抵抗率(Ω)
導電性物質として、上記要件を満たすようにカーボンブラックを配合することにより、良好な温度湿度環境安定性と、電気抵抗値の均一性を得ることができる。
【００４６】
本発明の画像形成装置用エンドレスベルトは、熱可塑性ポリマー成分として、熱可塑性エラストマーと熱可塑性樹脂とを重量比で、熱可塑性エラストマー／熱可塑性樹脂＝５／９５〜９５／５の割合で含むものが好ましく、熱可塑性エラストマーとしてはポリエステル系熱可塑性エラストマーが、熱可塑性樹脂としてはポリアルキレンテレフタレート、とりわけポリブチレンテレフタレートが好適である（請求項５〜８）。
このような熱可塑性エラストマーと熱可塑性樹脂とのアロイ材料であれば、良好な耐久性と適度な弾性率を得ることができ、本発明の好適な電気的特性を満たすと共に、良好な押出成形性を得ることができる。
【００４７】
また、本発明の画像形成装置用エンドレスベルトは、熱可塑性ポリマー成分及び付加的成分を含む成形材料を押出成形してなることが好ましく、この成形材料は、更にキレーターを付加的成分に対して０．０１〜５０倍（重量比）含むことが好ましい（請求項１２，１３，１４）。このような量でキレーターを配合することにより、加熱混練、加熱押出成形工程における付加的成分の分解、ガス発生を抑制して、付加的成分の配合効果を十分に発揮させると共に表面性状に優れたエンドレスベルトを得ることができる。
【００４８】
本発明の画像形成装置用エンドレスベルトは、前記成形材料を環状ダイから加熱押し出しした溶融チューブを冷却又は冷却固化しつつ引き取ることにより成形されてなることが好ましい（請求項１５）。
【００４９】
このように、環状ダイから連続押出成形にて押し出されてなるチューブを環状の状態で押し出し、筒状体のまま引き取り、これを輪切りにして得られるエンドレスベルトにより、低コスト化と寸法安定性を同時に達成できる。また、環状ダイの円周方向に複数の温度調節機構を設けることにより、電気抵抗率のばらつきの少ないエンドレスベルトを低コストに製造することができる。
【００５０】
本発明の画像形成装置用エンドレスベルトは、特に、シームレス状の中間転写ベルト、搬送転写ベルト、転写定着ベルト、定着ベルト、感光体ベルト、又は現像スリープに好適である（請求項１６）。
【００５１】
このような本発明の画像形成装置用エンドレスベルトを含む本発明の画像形成装置であれば、長期に亘り、高画質画像を形成することができる（請求項１８）。
【発明を実施するための最良の形態】
【００５２】
以下に本発明の画像形成装置用エンドレスベルト及び画像形成装置の実施の形態を詳細に説明する。
【００５３】
（１）  エンドレスベルト材料
本発明のエンドレスベルトは、熱可塑性エラストマー及び／又は熱可塑性樹脂よりなる熱可塑性ポリマー成分と特定の付加的成分と、更に好ましくは導電性物質と、必要に応じて配合されるその他の添加成分で構成される。本発明に係るエンドレスベルト材料は、基本的に特定の融点を有する熱可塑性ポリマー成分に対して、特定の付加的成分を所定の割合で含むものであれば良く、その他の材料の種類において制限はない。
【００５４】
〈熱可塑性ポリマー成分〉
（熱可塑性樹脂）
本発明のエンドレスベルトに用いる熱可塑性樹脂としては、ポリプロピレン、プロピレンエチレンブロック又はランダム共重合体、ゴム又はラテックス成分、例えばエチレン・プロピレン共重合体ゴム、スチレン・ブタジエンゴム、スチレン・ブタジエン・スチレンブロック共重合体又はその水素添加誘導体、ポリブタジエン、ポリイソブチレン、ポリアミド、ポリアミドイミド、ポリアセタール、ポリアリレート、ポリカーボネート、液晶性ポリエステル、ポリスルフォン、ポリフェニレンサルファイド、ポリビスアミドトリアゾール、アクリル、ポリフッ素化ビニリデン、ポリフッ素化ビニル、クロロトリフルオロエチレン、アクリル酸アルキルエステル共重合体、ポリエステルエステル共重合体、ポリエーテルエステル共重合体、ポリエーテルアミド共重合体、ポリウレタン共重合体等の１種又はこれらの２種以上の混合物からなるものが使用できる。なお、ポリエチレン（高密度，中密度，低密度，直鎖状低密度）は融点が１３０℃より低いため、本発明には不適当である。ポリイミド、ポリエーテルイミド、ポリエーテルエーテルケトン、エチレンテトラフルオロエチレン共重合体、ヘキサフルオロプロピレン、パーフルオロアルキルビニルエーテル共重合体は融点が２６０℃より高いため、本発明には不適当である。
【００５５】
本発明のエンドレスベルトに用いる熱可塑性樹脂の中でも、結晶性樹脂として好ましいのは、水酸基、カルボン酸基及びエステル結合の少なくとも１つを有するものであり、結晶化度が２０％以上、９０％未満であれば特に制限はなく汎用の樹脂を用いることができる。
【００５６】
具体的には熱可塑性結晶性樹脂の中でも、ＰＡＴ（ポリアルキレンテレフタレート）が好ましく、なかでもＰＢＴ（ポリブチレンテレフタレート）やＰＥＴ（ポリエチレンテレフタレート）やＰＥＮ（ポリエチレンナフタレート）はより好ましく、ＰＢＴは結晶化速度が速いので成形条件による結晶化度の変化が少なく、一般に３０％前後と結晶化度で安定しているので特に好ましい。
【００５７】
また、本発明に用いる結晶性樹脂は、本発明の効果を著しく損なわない範囲で共重合成分を導入することもできる。具体的な例としてエステル結合を主鎖とし、ポリメチレングリコールなどエステル結合を導入したものなどを挙げることができる。
【００５８】
本発明のエンドレスベルトに用いる熱可塑性結晶性樹脂の分子量としては、重量平均分子量１０，０００〜１００，０００など一般的な分子量の樹脂を用いることができるが、引張破断伸びなどの機械物性の高い要求がある場合には、高分子量のものが好ましい。具体的には２０，０００以上が好ましく、２５，０００以上であれば更に好ましく、３０，０００以上であれば特に好ましい。
【００５９】
本発明のエンドレスベルトに用いる熱可塑性樹脂の中でも、非晶性樹脂として好ましいのは、水酸基、カルボン酸基及びエステル結合の少なくとも１つを有するものであり、結晶化度が０％以上、１０％未満であれば特に制限はなく汎用の樹脂を用いることができる。
【００６０】
具体的にはＰＣ（ポリカーボネート）やＰＡｒ（ポリアリレート）などのポリエステルやＰＭＭＡ（ポリメチルメタクリレート）などの側鎖にエステル結合を有する樹脂が好適な例として挙げることができる。なかでもポリエステルが好ましく、ＰＣは特に好適に用いることができる。
【００６１】
また、本発明のエンドレスベルトに用いる非晶性樹脂は、本発明の効果を著しく損なわない範囲で共重合成分を導入することができる。具体的な例としてエステル結合を主鎖とし、ポリメチレングリコールなどエステル結合を導入したものなどを挙げることができる。
【００６２】
本発明のエンドレスベルトに用いる非晶性樹脂の分子量に特に制限はなく、例えば、重量平均分子量１０，０００〜１００，０００など一般的な分子量の樹脂を用いることができるが、引張破断伸びなど機械物性の高い要求がある場合には高分子量のものが好ましい。具体的には２０，０００以上が好ましく、２５，０００以上であれば更に好ましく、３０，０００以上であれば特に好ましい。
【００６３】
（熱可塑性エラストマー）
本発明で用いられる熱可塑性エラストマーとしては、ポリエステル系、ポリアミド系、ポリエーテル系、ポリオレフィン系、ポリウレタン系、塩ビ系等の熱可塑性エラストマー等が使用できる。
【００６４】
熱可塑性エラストマーの特徴は、エンドレスベルトの耐クラック性を大幅に高めることと、柔軟性を付与できる点である。
【００６５】
（熱可塑性樹脂と熱可塑性エラストマーとのアロイ材料）
熱可塑性ポリマー成分として、熱可塑性樹脂と熱可塑性エラストマーとのアロイ材料を用いる場合、熱可塑性エラストマーとしては、熱可塑性樹脂と共通の官能基を持つなど、熱可塑性樹脂との親和性の高い熱可塑性エラストマーを用いることにより、熱可塑性樹脂と熱可塑性エラストマーのアロイ分散性が良くなり、耐クラック性の飛躍的な向上や引張弾性率の調整が可能となり、優れた表面平滑性や、カーボンブラック等の導電性物質分散性が得られるため、好ましい。
【００６６】
従って、熱可塑性樹脂としてポリブチレンテレフタレート、ポリエチレンテレフタレート等のポリエステル及び／又はポリカーボネートを用いる場合には、ポリエステル系、又はポリエーテル系の熱可塑性エラストマーを用いることが好ましい。また、ナイロン等のアミド系熱可塑性樹脂には、ポリアミド系の熱可塑性エラストマーを組み合わせることが好ましい。
【００６７】
ポリエステル系エラストマーとしては、ハード成分に芳香族ポリエステル、ソフト成分に脂肪族ポリエーテルを用いたポリエステルポリエーテルブロック共重合体、ハード成分に芳香族ポリエステル、ソフト成分に脂肪族ポリエステルを用いたポリエステルポリエステルブロック共重合体を用いることができる。
【００６８】
ポリエステルポリエーテルブロック共重合体、ポリエステルポリエステルブロック共重合体としては、より具体的には、次の（Ａ），（Ｂ）を用いることができる。
【００６９】
（Ａ）ポリエステルポリエーテルブロック共重合体
ポリエステルポリエーテルブロック共重合体は、（ａ）炭素数２〜１２の脂肪族及び／又は脂環式ジオールと、（ｂ）芳香族ジカルボン酸又はそのアルキルエステル、及び（ｃ）重量平均分子量が４００〜６，０００のポリアルキレンエーテルグリコールとを原料とし、エステル化反応、又は、エステル交換反応により得られたオリゴマーを重縮合させたものである。炭素数２〜１２の脂肪族及び／又は脂環式ジオールとしては例えば、エチレングリコール、プロピレングリコール、トリメチレングリコール、１，４−ブタンジオール、１，４−シクロヘキサンジオール、１，４−シクロヘキサンジメタノール等が挙げられ、好ましくは、１，４−ブタンジオール、エチレングリコールを主成分とするものであり、これらの１種又は２種以上を併用したものを使用することができる。
【００７０】
芳香族ジカルボン酸としては、テレフタル酸、イソフタル酸、２，６−ナフタレンジカルボン酸等があり、好ましくは、テレフタル酸、２，６−ナフタレンジカルボン酸を主成分とするものであり、これらの２種以上を併用したものでも良い。また、芳香族ジカルボン酸のアルキルエステルとしては、ジメチルテレフタレート、ジメチルイソフタレート、ジメチルフタレート、２，６−ジメチルナフタレート等のジメチルエステルが挙げられ、好ましくはジメチルテレフタレート、２，６−ジメチルナフタレートであり、これらを２種以上併用したものでも良い。また、上記以外に３官能のジオール、その他のジオールや他のジカルボン酸及びそのエステルを少量共重合したものも良く、更に、アジピン酸等の脂肪族ジカルボン酸又は脂環式ジカルボン酸、又は、そのアルキルエステル等を共重合成分として使用したものも良い。
【００７１】
ポリアルキレンエーテルグリコールとしては、重量平均分子量が４００〜６，０００のものが使用されるが、好ましくは５００〜４，０００のものである。ここで、ポリアルキレンエーテルグリコールとしては、ポリエチレングリコール、ポリ（１，２及び１，３−プロピレンエーテル）グリコール、ポリテトラメチレンエーテルグリコール、ポリヘキサメチレンエーテルグリコール、エチレンオキシドとプロピレンオキシドのブロック又はランダム共重合体、エチレンオキシドとテトラヒドロフランのブロック又はランダム共重合体等が挙げられる。特に好ましくはポリテトラメチレンエーテルグリコールである。ポリアルキレンエーテルグリコールの含有量は、生成するブロック共重合体に対し、５〜９５重量％であることが望ましく、好ましくは１０〜８５重量％であることが望ましい。
【００７２】
（Ｂ）ポリエステルポリエステルブロック共重合体
ポリエステルポリエステルブロック共重合体は、上記（ｃ）重量平均分子量が４００〜６，０００のポリアルキレンエーテルグリコールのかわりに、（ｄ）脂肪族又は脂環式ジカルボン酸と脂肪族ジオールとが縮合したポリエステルオリゴマー、（ｅ）脂肪族ラクトン又は脂肪族モノオールカルボン酸から合成されたポリエステルオリゴマーと、前記（ａ）炭素数２〜１２の脂肪族及び／又は脂環式ジオールと、（ｂ）芳香族ジカルボン酸又はそのアルキルエステルとを原料とし、エテル化反応又はエステル交換反応により得られたオリゴマーを重縮合させたものである。
【００７３】
上記（ｄ）の例としては、１，４−シクロヘキサンジカルボン酸、１，２−シクロヘキサンジカルボン酸、ジシクロヘキシル−４，４’−ジカルボン酸等の脂環式ジカルボン酸又はコハク酸、シュウ酸、アジピン酸、セバシン酸等の脂肪族ジカルボン酸のうちの一種以上とエチレングリコール、プロピレングリコール、テトラメチレングリコール、ペンタメチレングリコール等のジオールのうちの一種以上とを縮合した構造のポリエステルオリゴマーが挙げられ、上記（ｅ）の例としてε−カプロラクトン、ω−オキシカプロン酸等から合成されたポリカプロラクトン系ポリエステルオリゴマーが挙げられる。
【００７４】
本発明に用いられるポリエステル系以外の熱可塑性エラストマーとしては、具体的にはポリスチレン系では、例えば、スチレン−ブタジエン−スチレンコポリマー、スチレン−イソプレン−スチレンコポリマー、スチレン−エチレン−ブチレン−スチレンコポリマー、スチレン−エチレン−プロピレン−スチレンコポリマー等があり、ポリ塩化ビニル系では、架橋（三次元）塩化ビニル−直鎖塩化ビニルポリマー等があり、オレフィン系としては、ポリエチレン−ＥＰＤＭコポリマー、ポリプロピレン−ＥＰＤＭコポリマー、ポリエチレン−ＥＰＭコポリマーポリプロピレン−ＥＰＭコポリマー、等があり、ポリエステル系としては、ＰＢＴ（１，４−ブタジエンジオール−テレフタル酸縮合物）−ＰＴＭＥＧＴ（ポリテトラメチレングリコール−テレフタル酸縮合物）コポリマー等が挙げられ、ポリアミド系としては、例えばナイロンオリゴマー−ジカルボン酸−ポリエーテルオリゴマーを基本骨格としたコポリマーを挙げることができ、前記ナイロンオリゴマーとしては例えばナイロン６、ナイロン６６、ナイロン６１０、ナイロン６１２、ナイロン１１、ナイロン１２、等があり、ポリエーテルオリゴマーとしては、例えばポリエーテルグリコール、ポリプロピレングリコール、ポリテトラメチレングリコール等を用いることができる。ウレタン系としては例えばポリウレタン−ポリカーボネートポリオールコポリマー、ポリウレタン−ポリエーテルポリオールコポリマー、ポリウレタン−ポリカプロラクトンポリエステルコポリマー、ポリウレタン−アジベートポリエステルコポリマーが挙げられる。
【００７５】
熱可塑性ポリマー成分として、熱可塑性樹脂と熱可塑性エラストマーとのアロイ材料を用いる場合、熱可塑性樹脂と熱可塑性エラストマーの重量比に特に制限はない。ただし、一般に熱可塑性樹脂の中で結晶性樹脂は耐薬品性、耐屈曲性に優れ、非晶性樹脂は成形寸法安定性に優れるので、使用目的に応じ、熱可塑性エラストマーとの比率を設定することができるが、なかでも、熱可塑性樹脂／熱可塑性エラストマーの重量比が１／９９〜９９／１が好ましく、５／９５〜９５／５がより好ましく、１０／９０〜９０／１０が更に好ましく、７０／３０〜３０／７０が特に好ましく、６０／４０〜４０／６０がとりわけ好ましい。
【００７６】
また、この場合、熱可塑性樹脂と熱可塑性エラストマーの粘度差が大きすぎると、製造条件を調整しても良好な分散が得られず、均一分散に至ることができなくなることがあるので、粘度差は小さい方が好ましい。具体的には、熱可塑性樹脂と熱可塑性エラストマーを同一条件でＭＦＲ測定したときの比が１／２０〜２０／１程度の範囲に収まることが好ましく、１／１０〜１０／１の範囲となれば更に好ましい。
【００７７】
なお、ＭＦＲの測定方法としてはＪＩＳ  Ｋ−７２１０に準拠し、測定温度条件は熱可塑性樹脂組成物の加工温度に近い条件を選択することが好ましい。例えば、ＰＢＴとポリエステルエラストマーを選択した場合、加工温度となる２４０℃を測定温度として設定し、両材料の粘度差を比較することが好ましい。また、荷重としては例えば２．１６ｋｇを選択することで好適に測定できる。
【００７８】
（熱可塑性ポリマー成分の融点）
本発明においては、熱可塑性ポリマー成分として以下のＤＳＣ測定による融点が１３０℃以上、２６０℃以下のものを用いる。  
ＤＳＣ（示差走査熱量）測定
セイコー電子工業（株）製ＳＳＣ−５２００（商品名）を使用し、試料を昇温速度１０℃／ｍｉｎにて３００℃まで昇温させ、融解ピーク温度をＤＳＣ測定による融点とする。
【００７９】
熱可塑性ポリマー成分の融点が低すぎると、後述の付加的成分を添加する際には低温で混練、押し出しするため分解ガス、揮発性成分が発生しにくいため外観を損なうことがない点においては好ましいが、得られるエンドレスベルトの耐熱性が悪くなり、ローラの癖跡がつきやすくなるばかりか、クリープ性が悪くなるため好ましくない。逆に熱可塑性ポリマー成分の融点が高すぎると、加熱混練時、加熱押出時の成形温度が高すぎ、付加的成分がすべて揮発しベルト材料中にガスとして残り、ベルト表面の外観が荒れる。
熱可塑性ポリマー成分のより好ましい融点は１８０℃以上２５０℃以下、更に好ましくは２００℃以上２４０℃以下である。
【００８０】
なお、熱可塑性ポリマー成分としては、熱可塑性樹脂の１種又は２種以上を用いても良く、熱可塑性エラストマーの１種又は２種以上を用いても良く、これらを混合して用いても良い。
【００８１】
熱可塑性ポリマー成分として２種以上の材料の混合物を用いる場合、その融点はＤＳＣ測定により測定される融点であるが、このＤＳＣ測定においてピークが２ヶ所以上ある場合には、高いほうのピークを熱可塑性ポリマー成分の融点とする。
【００８２】
〈付加的成分〉
本発明においては、滴点が５０℃以上２００℃以下の付加的成分を上記熱可塑性ポリマー成分に配合する。
【００８３】
この付加的成分の滴点が高すぎると、エンドレスベルトからのブリードアウトがしにくくなりトナーの転写性、クリーニング性に優れた化学的性質が得られにくい。逆に、付加的成分の滴点が低すぎると、分解ガスが発生しやすくなるため、ベルト表面が荒れ、適度に平滑なベルト表面凹凸（物理的性質）が得られにくい。また、ブリードアウト量が大きく、押出成形時にスクリューに付着し、押出成形できなくなるトラブルが発生し、押出量が不安定となり、エンドレスベルトの厚みムラが発生しやすくなるため、好ましくない。
【００８４】
なお、滴点とは、加熱により材料が軟化してある温度以上では液状となり、測定試験機の容器底部から滴下する温度であり、ＩＳＯ  ２１７６により測定される。
【００８５】
このような付加的成分としては、ワックス即ち長鎖脂肪族カルボン酸や長鎖脂肪族アルコールからなるエステルの混合物が挙げられる。ワックスとしては天然ワックス、合成ワックスのいずれであっても良く、これらの併用であっても良い。
【００８６】
天然ワックスとしては、石油系ワックス、石炭系ワックスといった化石ワックス、動物性ワックス、植物性ワックスといった非化石ワックスがあり、また、合成ワックスとしては、脂肪酸アマイドワックスのような半合成ワックス、無極性ポリオレフィンワックス、フィシャートロプシュワックス、極性ポリオレフィンワックスといった全合成ワックスがある。
特にトナーとエンドレスベルトとの離型性、エンドレスベルト上に残ったトナーをクリーニングさせる効果を高める目的においては、モンタンワックス（酸ワックス、エステルワックス、部分ケン化エステルワックス、モンタン酸金属塩）やポリオレフィンワックス（ポリエチレンワックス、ポリプロピレンワックス、ＨＤＰＥ（高密度ポリエチレン）酸化ワックス、ＥＶＡワックス、微粉砕ワックス）を添加することが好ましい。
このようなワックスとしては、市販品を使用することができ、例えば、クラリアントジャパン（株）製の以下のようなワックスを用いることができる。
【００８７】
【表１】
2006267626.tif 000003
【００８８】
【表２】
2006267626.tif 000004
【００８９】
【表３】
2006267626.tif 000005
【００９０】
本発明においては、これらのうち、特に、表面エネルギーが高く、表面にブリードアウトしやすく、ブリード効果が高いことから、ポリエチレン系ワックスを用いるのが好ましい。
【００９１】
このような付加的成分の配合量は前記熱可塑性ポリマー成分１００重量部に対して０．１重量部以上１０重量部未満とする。この付加的成分の配合量が多すぎると、ブリードアウト量が大きく、押出成形時にスクリューに付着し、押出成形できなくなるトラブルが発生し、また、押出量が不安定となることから、エンドレスベルトの厚みムラが発生しやすくなる上に、エンドレスベルトからのブリードアウトが多くなりすぎ、トナーの転写性に優れた化学的物質が得られにくくなるため好ましくない。逆に、付加的成分の配合量が少なすぎると、エンドレスベルトからのブリードアウトがしにくくなりトナーの転写性、クリーニング性に優れた化学的性質が得られにくくなる。
【００９２】
より好ましい付加的成分の配合量は、熱可塑性ポリマー成分１００重量部に対して０．１〜５重量部であり、特に好ましくは１〜２重量部である。
【００９３】
＜導電性物質＞
エンドレスベルトに導電性物質を配合することにより、エンドレスベルトに導電性を付与し、また、導電性の程度を調節することができる。
【００９４】
導電性物質としては、用途に要求される性能を満たすものであれば特に制限はなく、各種のものを用いることができ、具体的には、導電性フィラーとして、カーボンブラックやカーボンファイバー、グラファイトなどのカーボン系フィラー、金属系導電性フィラー、金属酸化物系導電性フィラーなどが用いられ、導電性フィラーの他には、イオン導電性物質、例えば四級アンモニウム塩等が例示されるが、これらの導電性物質の中でも、カーボンブラックを用いることが電気抵抗率の湿度依存性が小さくなる傾向にあるため好ましい。カーボンブラックはイオン導電性物質等のその他の導電性物質と併用して用いても良い。
【００９５】
導電性成分の配合量は、用いる導電性成分の種類によっても異なるが、熱可塑性ポリマー成分１００重量部に対して０．１〜３０重量部とすることが好ましい。この範囲よりも
導電性成分配合量が少ないと十分な配合効果を得ることができず、多いと成形性等を損なう原因となる。
【００９６】
本発明では、次の理由からカーボンブラックとしてＤＢＰ吸油量５０〜３００ｃｍ３／１００ｇ、比表面積３５〜５００ｍ２／ｇ、揮発分０〜２０％、平均一次粒径２０〜５０ｎｍを満たすカーボンブラックを用いることが好ましい。
【００９７】
１）カーボンブラックのＤＢＰ吸油量について
カーボンブラックのＤＢＰ吸油量が大きいほど、カーボンは数珠状に連なった連鎖（カーボンストラクチャクチャー）を形成しやすく、カーボン凝集体が発生しにくい利点と、少ない添加量で導電性を発現しやすいため低コストな利点があったが、その反面、材料配合から成形加工の過程においてカーボンブラックを配合した樹脂に加えられる様々な剪断力によりカーボン連鎖が壊れて電気抵抗率がばらつきやすく、安定しないといった問題点がある。  
反対にカーボンブラックのＤＢＰ吸油量が少なすぎると、カーボン連鎖を形成しにくいため導電性を発現させるためのカーボン添加量が多くなりすぎ、材料の耐屈曲性を損なう問題点がある。  
従って好ましいカーボンブラックのＤＢＰ吸油量は、５０〜３００ｃｍ３／１００ｇである。
【００９８】
２）カーボンブラックの粒子径及び比表面積について
カーボンブラックの比表面積が大きいほど、少ない添加重量で導電性が発現するため、機械的強度を割れにくさの点で有利となる反面、カーボン添加量により導電性が急激に変化する傾向にあるため半導電領域にコントロールするためには±０．０５％以内の配合精度が必要であり、エンドレスベルトの抵抗ばらつきを±１オーダー以内で均一にすることが難しい。また、比表面積が大きいカーボンブラックは一般に粒径が小さいため、樹脂中に分散させる場合にカーボンブラック粒子がだまになりやすく、その結果、カーボン凝集体が成型品に混在し、カーボン凝集体の箇所に電気が集中し部分的な絶縁破壊を発生させやすい。また、カーボンブラックの比表面積が小さすぎる（カーボン粒子が大きすぎる）と、カーボン凝集体を形成しにくいため成型品の外観は平滑な反面、カーボン粒子間の接触により導電性発現が左右されやすく電気抵抗率がばらつきやすいので最適化したカーボン粒子径を選択した方が好ましい。  
従って、好ましいカーボンブラックの平均一次粒径は２０〜５０ｎｍであり、比表面積は３５〜５００ｍ２／ｇである。
【００９９】
３）カーボンブラックの揮発分について
カーボンブラックの揮発分が多いほど、その表面特性によりカーボン分散は良好になる反面、加熱混練中にガスを発生させるため、成形上不利である。逆に、カーボンブラックの揮発分が少ないほど、加熱混練中のガスが発生しにくいため成形性は良好である反面、カーボン分散は悪化する傾向にある。  
従って、好ましいカーボンブラックの揮発分量は、０〜２０％である。
【０１００】
カーボンブラックは、上記ＤＢＰ吸油量、比表面積、揮発分、平均一次粒径を満たすものであれば、その種類には特に制限はなく、また、使用するカーボンブラックは１種類であっても２種類以上であっても良い。
【０１０１】
例えば、カーボンブラックの種類としては、アセチレンブラック、ファーネスブラック、チャンネルブラックなどが好適に使用でき、この中でも不純物としての官能基が少なくカーボン凝集による外観不良を発生しにくいアセチレンブラックが特に好適に使用できる。また、樹脂を被覆したカーボンブラックや、加熱処理したカーボンブラックや黒鉛化処理したカーボンブラックや、酸性処理したカーボンブラック等の公知の後処理工程を施したカーボンブラックを用いても何ら問題はない。
【０１０２】
更に、分散性を向上させる目的、ガス発生を抑制させる目的でシラン系、アルミネート系、チタネート系、及びジルコネート系等のカップリング剤で処理したカーボンブラックを用いても良い。
【０１０３】
本発明において、エンドレスベルト中のカーボンブラックの含有量（以下「カーボンブラック濃度」と称す場合がある。）が、下記式(i)，(ii)を充たすことが、抵抗値の温度湿度依存性への影響が少なくなるため好ましい。  
式(i)：ＬｏｇＹ≧−Ｘ＋２０
式(ii)：ＬｏｇＹ≦−Ｘ＋３０
ただし、Ｘ，Ｙは次の通り。  
Ｘ：エンドレスベルト中のカーボンブラックの含有量（重量％）
Ｙ：エンドレスベルトの１００Ｖ印加電圧，１０秒での表面電気抵抗率(Ω)
【０１０４】
即ち、例えば、表面電気抵抗率が１×１０６（Ω）のベルトの場合は、カーボンブラック濃度は１４〜２４重量％であり、表面電気抵抗率が１×１０１０（Ω）のベルトの場合は、カーボンブラック濃度は１０〜２０重量％であり、表面電気抵抗率が１×１０１４（Ω）のベルトの場合は、カーボンブラック濃度６〜１６重量％であることが、高温高湿から低温低湿での環境変動に対する、電気抵抗率の変動が少ないエンドレスベルトとすることができる点において好ましい。
【０１０５】
Ｘ，Ｙは、特に
ｌｏｇＹ≧−Ｘ＋２１
ｌｏｇＹ≦−Ｘ＋２９
であることが好ましい。
【０１０６】
上記範囲を超えてカーボンブラック濃度が高いと、カーボンブラック自身の分解ガス等の発生により製品の外観を悪化させると共に、カーボンブラックと熱可塑性ポリマー成分との反応によりポリマー成分が分解して発泡に由来する傷が発生するため、外観上好ましくない。また、耐折れ性も悪化する。
【０１０７】
上記範囲を超えてカーボンブラック濃度が低いと、導電性を発現できなくなる上に、カーボンブラック分散状態が粗くなり電気抵抗率がばらつきやすくなり、また、接触抵抗が大きく環境に左右されるようになり、画像形成装置にエンドレスベルトとして搭載した場合、環境によっては画像異常を発生させる場合がある。
【０１０８】
＜重合触媒＞
本発明において、熱可塑性ポリマー成分として熱可塑性樹脂と熱可塑性エラストマーとを併用する場合、熱可塑性樹脂と熱可塑性エラストマーとを単に混合したもの、重合段階からこれらを混合したもの、これらを触媒を反応させながら混合したもの等公知のアロイ化技術を用いることができるが、重合触媒を用いて加熱混合したものがコストの観点から最も好ましい。  
重合触媒は、熱可塑性樹脂及び熱可塑性エラストマーを重合する能力を有していれば特に制限はない。
【０１０９】
重合触媒のなかでもＴｉ系重合触媒は好ましく、アルキルチタネートなどが好適に用いることができる。
【０１１０】
アルキルチタネートの中でもテトラブチルチタネート又はテトラキス（２−エチルヘキシル）オルソチタネートが好ましく、これらはＴＹＺＯＲ  ＴＯＴ（ＤｕＰｏｎｔ製）やＴＹＺＯＲ  ＴＢＴ（ＤｕＰｏｎｔ製）として市販品を容易に入手することができる。
【０１１１】
また、Ｔｉ系重合触媒は、アルカリ金属、アルカリ土類金属含有化合物又は亜鉛含有化合物と組み合わせることで、より有効に作用するので好ましく、なかでもマグネシウム含有化合物を重合触媒として有することは特に好ましい。
【０１１２】
マグネシウムを含む化合物として特に制限はないが有機酸マグネシウム塩が好ましく、酢酸マグネシウムが特に好ましい。
【０１１３】
重合触媒の使用量としては、少なすぎると有効に作用しないことがあるので、ある程度高い方が好ましく、具体的には重合触媒中の金属分の質量が全熱可塑性ポリマー成分（熱可塑性樹脂と熱可塑性エラストマーとの合計）に対し１ｐｐｍ以上が好ましく、１０ｐｐｍ以上であれば更に好ましく、２０ｐｐｍ以上であれば特に好ましい。一方、エステル系樹脂は重金属の多量存在下により、解重合を起こすことがあると知られているので、ある程度は小さい方が好ましく、具体的には１００００ｐｐｍ以下が好ましく、１０００ｐｐｍ以下であれば更に好ましく、５００ｐｐｍ以下であれば特に好ましい。なお、以下において、全熱可塑性ポリマー成分に対する重合触媒のＴｉ，Ｍｇの重量割合を「Ｔｉ濃度」，「Ｍｇ濃度」と称す場合がある
【０１１４】
＜キレーター＞
重合触媒の活性が高すぎると、熱可塑性ポリマー成分の解重合を促進して分子量低下による機械的物性低下、低分子量体発生に伴う発泡などが問題になることがあるが、重合触媒中の金属にキレートする能力を有するキレーターが存在すると、解重合を抑制することができるため、必要に応じてキレーターを用いることが好ましい。
キレーターはまた、本発明で用いる成形材料が加熱混練、加熱成形工程で熱分解することを防止する上でも好ましい。
【０１１５】
キレーターの種類としては特に制限はなく、公知のキレーター（酸化防止剤）を用いることができる。
【０１１６】
例としては、亜リン酸エステル、リン酸エステル、リン酸塩、ヒドラジン類を挙げることができ、これらは例えば、イルガホス１６８（日本チバガイギー（株）製）、ＰＥＰ３６（旭電化工業（株）製）、サンドスタブＰ−ＥＰＱ（クラリアントジャパン（株）製）の亜リン酸エステル、ＩＲＧＡＮＯＸ  ＭＤ１０２４（日本チバガイギー（株）製）、ＣＤＡ−６（旭電化工業（株）製）のヒドラジン類などとして容易に市場から入手することができる。
【０１１７】
本発明では成形条件の適正化により解重合及び低分子量体発生を抑制することで、キレーター無添加とすることもできるが、解重合の抑制が必要な場合にはキレーターの添加量は、全熱可塑性ポリマー成分１００重量部に対して０．００１重量部以上添加することが好ましく、より良好な効果を得るには０．１重量部以上添加することが好ましい。
【０１１８】
キレーターの量が多すぎると重合触媒が活性を失い良好な物性のエンドレスベルトを得られないことがあるので添加過多にはならない方が好ましく、全熱可塑性ポリマー成分１００重量部に対し、１０重量部以下が好ましく、５重量部以下であると更に好ましい。
【０１１９】
一般的にはキレーターの使い方としては全熱可塑性ポリマー成分１００重量部に対して０．１重量部以下の少量添加で使うことが好ましいとされるが、本発明でキレーターを使う場合には、特に好ましい使い方の例としては、重合触媒の添加量を５０〜５００ｐｐｍと多く添加し、キレーターも熱可塑性ポリマー成分１００重量部に対して０．１〜３重量部、好ましくは０．３〜１重量部の範囲で、付加的成分に対して０．０１〜５０倍（重量比）、特に０．１〜１０倍と常識より高い量を用いて、更にエンドレスベルトを得るための成形条件（温度，滞留時間など）を適正化すると、熱可塑性樹脂と熱可塑性エラストマーとの化学結合生成及び分子量増加を促進しつつ、解重合を抑制すると共に、付加的成分の分解を防止することができ、従来に無い物性の優れたエンドレスベルトを得ることができる。
【０１２０】
〈その他の任意成分〉
本発明のエンドレスベルトには、各種目的に応じて上記以外の任意の配合成分を配合することができる。
【０１２１】
具体的には、酸化防止剤、熱安定剤、各種可塑剤、光安定剤、紫外線吸収剤、中和剤、滑剤、防曇剤、アンチブロッキング剤、スリップ剤、架橋剤、架橋助剤、着色剤、難燃剤、分散剤等の各種添加剤を添加することができる。
【０１２２】
更に、本発明の効果を著しく損なわない範囲内で、第２，第３成分として各種熱可塑性樹脂、各種エラストマー、熱硬化性樹脂、フィラー等の配合材を配合することができる。
【０１２３】
熱可塑性樹脂としてはポリプロピレン、ポリエチレン（高密度，中密度，低密度，直鎖状低密度）、プロピレンエチレンブロック又はランダム共重合体、ゴム又はラテックス成分、例えばエチレン・プロピレン共重合体ゴム、スチレン・ブタジエンゴム、スチレン・ブタジエン・スチレンスチレンブロック共重合体又は、その水素添加誘導体、ポリブタジエン、ポリイソブチレン、ポリアミド、ポリアミドイミド、ポリアセタール、ポリアリレート、ポリカーボネート、ポリイミド、液晶性ポリエステル、ポリスルフォン、ポリフェニレンサルファイド、ポリビスアミドトリアゾール、ポリエーテルイミド、ポリエーテルエーテルケトン、アクリル、ポリフッ素化ビニリデン、ポリフッ素化ビニル、クロロトリフルオロエチレン、エチレンテトラフルオロエチレン共重合体、ヘキサフルオロプロピレン、パーフルオロアルキルビニルエーテル共重合体、アクリル酸アルキルエステル共重合体、ポリエステルエステル共重合体、ポリエーテルエステル共重合体、ポリエーテルアミド共重合体、ポリウレタン共重合体等の１種又はこれらの混合物からなるものが使用できる。
【０１２４】
熱硬化性樹脂としては、例えばエポキシ樹脂、メラミン樹脂、フェノール樹脂、不飽和ポリエステル樹脂等の１種又はこれらの混合物からなるものが使用できる。また、各種フィラーとしては、例えば炭酸カルシウム（重質、軽質）、タルク、マイカ、シリカ、アルミナ、水酸化アルミニウム、ゼオライト、ウオラストナイト、けいそう土、ガラス繊維、ガラスビーズ、ベントナイト、アスベスト、中空ガラス玉、黒鉛、二硫化モリブデン、酸化チタン、炭酸繊維、アルミニウム繊維、スチレンスチール繊維、黄銅繊維、アルミニウム粉末、木粉、もみ殻、グラファイト、金属粉、導電性金属酸化物、有機金属化合物、有機金属塩等のフィラーの他、添加剤として酸化防止剤（フェノール系、硫黄系、リン酸エステル系など）、滑剤、有機・無機の各種顔料、紫外線防止剤、帯電防止剤、分散剤、中和剤、発泡剤、可塑剤、銅害防止剤、難燃剤、架橋剤、流れ性改良剤等を挙げることができる。
【０１２５】
（２）  エンドレスベルトの製造方法
〈加熱混練及び成形〉
本発明においては、前記熱可塑性ポリマー成分と付加的成分、更に好ましくは導電性物質と、必要に応じて他の任意成分を加熱混練して熱可塑性樹脂組成物とした後にエンドレスベルトを成形する、或いは、これらを加熱混練してそのままエンドレスベルトを成形しても良い。
【０１２６】
この場合、熱可塑性樹脂組成物を得る段階での加熱混練か、樹脂組成物をエンドレスベルトに成形する段階での加熱混練のいずれかで、所望の表面電気抵抗率が得られるような混練条件を調節する。いずれの場合でも、溶融状態でないと十分な分散ができないので、加熱温度はある程度は高い方が好ましく、具体的には結晶性樹脂の融点を目安に用いて、結晶性樹脂の融点以上とすることが好ましく、融点＋１０℃以上であると更に好ましい。また、加熱温度が高すぎると熱分解を引き起こして物性劣化を招くことがあるので高すぎるのも良くはない。具体的には結晶性樹脂の融点を目安に用いて、結晶性樹脂の融点＋８０℃以下が好ましく、融点＋６０℃以下であることが更に好ましい。
【０１２７】
また、加熱混練前には原料の乾燥をすることにより、より良い物性のエンドレスベルトを得られることがあるので乾燥は施しておいた方が好ましい。また、場合によっては、加熱混練して熱可塑性樹脂組成物とした後に、融点以下で熱処理を施してエステル結合を生成させた後、エンドレスベルトに成形することもできる。
【０１２８】
本発明において、熱可塑性ポリマー成分として熱可塑性エラストマーと熱可塑性樹脂とを併用する場合、熱可塑性エラストマーと熱可塑性樹脂とのある特定の分散状態が、エンドレスベルトの良好な導電性物質の分散と表面の適度な粗さを作りだし、トナー転写性と離形性の両方に優れたエンドレスベルトを得られると考えられる。従って加熱混練時の温度、及び熱を受ける時間が重要となるので、得られるエンドレスベルトの分散形態を把握しつつ、加熱混練条件を設定することが望ましい。そのときにアロイ状態の指標となるのが、前述の電気抵抗率の電圧依存性特性と電気抵抗率のばらつきと表面電気抵抗率と体積電気抵抗率の比率である。
【０１２９】
加熱混練手段にも特に制限はなく公知の技術を用いることができる。例えば、まず熱可塑性ポリマー成分、付加的成分、及び必要に応じて配合される導電性成分、その他の添加成分を加熱混練して樹脂組成物とするのであれば、一軸押出機、二軸混練押出機、バンバリーミキサー、ロール、ブラベンダー、プラストグラフ、ニーダーなどを用いることができる。特に、これらを例えば二軸混練押出機により混合し、ペレット化した後にエンドレスベルトとなるように成形する手法が特に好ましく用いられる。
【０１３０】
成形方法については、特に限定されるものではなく、連続溶融押出成形法、射出成形法、ブロー成形法、或いはインフレーション成形法、遠心成形法、ゴム押出成形法等の公知の方法を採用してベルトを得ることができるが、特に望ましいのは、連続溶融押出成形法である。特に、環状ダイより押し出した溶融チューブを、冷却又は冷却固化しつつ引き取る押出成形法が好ましく、特にチューブの内径を高精度で制御可能な下方押出方式の内部冷却マンドレル方式或いはバキュームサイジング方式が好ましい。特に、内部冷却マンドレル方式がシームレスなエンドレスベルトを簡単に得ることができるため画像形成装置用エンドレスベルトの成形法としては最も好ましい。この場合、環状ダイとしては、その円周方向に複数の温度調節機構が設けられているものが好ましい。また、溶融チューブの冷却は、３０〜１５０℃の範囲に温度調節した金型を、その内側又は外側に接触させて行うことが好ましく、このようにして、溶融チューブを円筒形状を保持したまま引き取ることが好ましい。
【０１３１】
なお、この場合、成形材料は、溶融粘度がＭＦＲ値（２４０℃，２．１６ｋｇｆ荷重）で０．１ｇ／１０分以上であることが好ましい。成形材料の溶融粘度がＭＦＲ０．１ｇ／分未満であると押出成形時の流動性が乏しく、押出成形しにくいことに加え、溶融樹脂に加えられる剪断応力が大きくなるため、抵抗調整しにくくなる。ただし、成形材料の溶融粘度が過度に高いと溶融張力が低く、溶融状態から冷却固化するまでの間にチューブ状態を維持することが難しいため２５ｇ／１０分以下であることが好ましく、特に０．５〜２０ｇ／１０分であることが好ましい。従って、このような溶融粘度が得られるように、必要に応じて粘性ポリマーにより粘度調整することが好ましい。
【０１３２】
また、インフレーション成形法により一旦折り目有りのフィルムを作製したのち、後加工にて折り目を見かけ状無くした状態でエンドレスベルトとして用いても何ら問題はなく、帯状のシートを一旦加工した後、つないでシーム有りのエンドレスベルトとしても良い。  
しかしながら引き取り手段としては、エンドレスチューブを扁平させることなく円筒状を維持したまま引き取る成形方法が好ましい。
【０１３３】
このような成形時の温度、滞留時間等の適正化により、より良好な物性のエンドレスベルトを得ることができるので、各配合にあわせて条件を調整することが好ましい。
【０１３４】
〈熱処理〉
このようにして得られたエンドレスベルトを熱処理することにより、より物性の向上したエンドレスベルトとすることが可能となる。特に、耐折回数や引張弾性率の向上が見られる。
【０１３５】
熱処理条件は用いる熱可塑性ポリマー成分にもよるが、通常６０〜２００℃の温度、好ましくは７０〜１２０℃の温度で５〜６０分、好ましくは１０〜３０分程度である。
エンドレスベルトの熱処理は、ベルトを２本以上のローラに張架させて駆動させながら熱をかけて行っても良いし、円筒状の型にエンドレスベルトを装着して熱処理しても良い。更には、円筒状のまま熱処理をしても良い。
【０１３６】
（３）  エンドレスベルトの物性
〈表面電気抵抗率と体積電気抵抗率〉
本発明の画像形成装置用エンドレスベルトは、
印加電圧１００Ｖ，１０秒にて測定した表面電気抵抗率をＳＲ(１００Ｖ)、
印加電圧５００Ｖ，１０秒にて測定した表面電気抵抗率をＳＲ(５００Ｖ)、
印加電圧１００Ｖ，１０秒にて測定した時の体積電気抵抗率をＶＲ(１００Ｖ)、
印加電圧２５０Ｖ，１０秒にて測定した時の体積電気抵抗率をＶＲ(２５０Ｖ)、
としたときに、以下の式(a)、(b)及び(c)を満たすことが好ましい。  
式(a)：ＳＲ(１００Ｖ)／ＳＲ(５００Ｖ)＜ＶＲ(１００Ｖ)／ＶＲ(２５０Ｖ)
式(b)：ＳＲ(１００Ｖ)／ＳＲ(５００Ｖ)≦１００
式(c)：５≦ＶＲ(１００Ｖ)／ＶＲ(２５０Ｖ)≦３００
【０１３７】
即ち、印加電圧１００〜５００Ｖで測定された表面電気抵抗率の最大値／最小値（ＭＡＸ／ＭＩＮ）で表される変化率（以下「表面電気抵抗変化率」と称す場合がある。）ＳＲ(１００Ｖ)／ＳＲ(５００Ｖ)が１００倍以下で、かつ印加電圧１００〜２５０Ｖで測定された体積電気抵抗率のＭＡＸ／ＭＩＮで表される変化率（以下「体積電気抵抗変化率」と称す場合がある。）ＶＲ(１００Ｖ)／ＶＲ(２５０Ｖ)が５〜３００で、表面電気抵抗変化率ＳＲ（１００Ｖ）／ＳＲ（５００Ｖ）と体積電気抵抗変化率ＶＲ（１００Ｖ）／ＶＲ（２５０Ｖ）との関係が表面電気抵抗率＜体積電気抵抗率、即ちＳＲ(１００Ｖ)／ＳＲ(５００Ｖ)＜ＶＲ(１００Ｖ)／ＶＲ(２５０Ｖ)であることが好ましい。
【０１３８】
表面電気抵抗変化率が小さい特性とは、ローラ等により印加される電圧変動に対しても均一にトナーの転写が行われる点で重要であるが、体積電気抵抗変化率が表面電気抵抗変化率よりも大きいことは、二次転写されずに残ったベルト上の帯電トナーが、自己除電されるクリーニング部材によりクリーニングしやすいといった効果と共に、二次転写時のベルト上のトナー転写効率を向上させる効果がある。
【０１３９】
好ましい表面電気抵抗変化率ＳＲ（１００Ｖ）／ＳＲ（５００Ｖ）は１０倍以内で、かつ体積電気抵抗変化率ＶＲ（１００Ｖ）／ＶＲ（２５０Ｖ）との関係が、表面電気抵抗変化率の２倍が体積電気抵抗変化率以下であることが好ましい。なお、表面電気抵抗変化率の下限は特に制限はないが通常１．５程度である。
【０１４０】
また、体積電気抵抗変化率ＶＲ（１００Ｖ）／ＶＲ（２５０Ｖ）が大きすぎると、電圧変動により電流がリークしてしまう問題があるため、体積電気抵抗変化率ＶＲ（１００Ｖ）／ＶＲ（２５０Ｖ）は３００倍以内、好ましくは１００倍以内であることが好ましい。なお、体積電気抵抗変化率ＶＲ（１００Ｖ）／ＶＲ（２５０Ｖ）の下限はベルトに自己除電機能を付与させる効果を発現させる点で５以上であり、特に１０以上である。
【０１４１】
従って、本発明の画像形成装置用エンドレスベルトは、特に下記式(a')，(b')，(c')を満たすことが好ましい。  
式(a')：ＳＲ(100Ｖ)/ＳＲ(500Ｖ)×2≦ＶＲ(100Ｖ)/ＶＲ(250Ｖ)
式(b')：5≦ＳＲ(100Ｖ)／ＳＲ(500Ｖ)≦10
式(c')：10≦ＶＲ(100Ｖ)／ＶＲ(250Ｖ)≦100
【０１４２】
なお、本発明の画像形成装置用エンドレスベルトの抵抗領域はその使用目的により異なるが、表面電気抵抗率１×１０６×１０１４Ω又は体積電気抵抗率１×１０６〜１×１０１４Ω・ｃｍの範囲から選定される。
【０１４３】
抵抗領域の更に好ましい範囲は用途により異なるが、例えば感光体ベルトとして用いる場合には必要に応じて外表面の電荷を内表面に逃がせるように表面電気抵抗率１×１０１〜１×１０９Ω又は体積電気抵抗率１×１０１〜１×１０９Ω・ｃｍと低い抵抗率が好ましく、中間転写ベルトとして用いる場合には帯電−転写の容易にできる表面電気抵抗率１×１０６〜１×１０１３Ω又は体積電気抵抗率１×１０６〜１×１０１３Ω・ｃｍが好ましく、搬送転写ベルトとして用いる場合には帯電しやすく高電圧でも破損しにくい１×１０１０〜１×１０１６Ω又は体積電気抵抗率１×１０１０〜１×１０１６Ω・ｃｍと高い領域が好ましい。
【０１４４】
また、エンドレスベルト１本中の表面電気抵抗率の分布は狭い方が好ましく、それぞれの好ましい表面電気抵抗率領域において、１本中の最大値と最小値の差が２桁以内であること（最大値が最小値の１００倍以下であること）が好ましい。
【０１４５】
なお、エンドレスベルトの表面電気抵抗率や体積電気抵抗率は例えばダイヤインスツルメンツ（株）製商品名「ハイレスタ」や、「ロレスタ」又はアドバンテスト（株）製商品名「Ｒ８３４０Ａ」などにより容易に測定することができる。
【０１４６】
〈引張弾性率〉
本発明のエンドレスベルトの引張弾性率は、３００ＭＰａ以上２３００ＭＰａ以下であることが好ましい。エンドレスベルトの引張弾性率が低いと、例えば中間転写ベルトとして画像形成装置に用いる場合に張力により少し伸びが発生してしまい、色ズレなどの不具合を発生することがあり、また、引張弾性率が高すぎる場合は、ベルトを駆動する際にモータ負荷がかかるため、厚み設定を薄くする必要が生じ、一旦ローラとベルト間にゴミが入り込んだり、感光体との摩擦による傷等が入るとクラックが入り易く、信頼性に問題があるため好ましくない。また、一次転写におけるトナーの転写効率を向上させるためには、ベルトが伸びない程度の引張弾性率が必要であり、かつエンドレスベルトが硬くならない程度の引張弾性率が必要である。従って、好ましい引張弾性率の範囲は３００ＭＰａ以上２３００ＭＰａ以下、特に５００ＭＰａ以上２０００ＭＰａ以下であり、とりわけ好ましいのは６００ＭＰａ以上１８００ＭＰａ以下である。
【０１４７】
エンドレスベルトの引張弾性率は、トナーの転写効率向上の観点から調整されるが、前述のようにベルト表面の化学特性（水との接触角）のトナーの転写効率向上効果、電気的特性によるトナー転写効率向上効果との関係にて最も適正な範囲を決定すれば良い。
【０１４８】
〈水との接触角〉
本発明のエンドレスベルトの外表面の水との接触角は７０°以上９０°以下であることが好ましい。外表面の水との接触角が７０°未満であるとトナーがベルト表面上にくっついて、フィルミング化してしまい、トナー二次転写効率が悪化する。また、９０°を超えると一次転写においてトナーの転写効率が悪化する。従って、本発明のエンドレスベルトの外表面の水との接触角は７０°以上９０°以下、特に６５°以上８５°以下であることが好ましい。
【０１４９】
〈表面粗さＲａ〉
本発明のエンドレスベルトの表面粗さＲａは０．０３μｍ以上０．１７μｍ以下であることが好ましい。表面粗さＲａが０．０３μｍ未満であると、トナー一次転写効率が悪化してしまう。また、０．１７μｍを超えるとトナーの二次転写効率が悪化する。従って、本発明のエンドレスベルトの表面粗さＲａは０．０３μｍ以上０．１７μｍ以下、特に０．０５μｍ以上０．１５μｍ以下であることが好ましい。
【０１５０】
〈耐折回数〉
本発明のエンドレスベルトを例えば中間転写ベルトとして画像形成装置に用いる場合には、耐屈曲性が悪いとクラックが発生して画像が得られなくなるので耐屈曲性の良好なエンドレスベルトが好ましい。
【０１５１】
耐屈曲性の程度は、ＪＩＳ  Ｐ−８１１５の耐折回数の測定方法に従うことで定量的に評価でき、耐折回数の大きいエンドレスベルトほどクラックが入りにくく、耐屈曲性に優れていると判断することができる。
【０１５２】
具体的な数値としては、５０００回を超えていれば装置寿命の間、エンドレスベルトとして優れた機能を発揮して使用することができるが、実用的には８０００回以上が好ましく、１００００回以上であれば更に好ましい。
【０１５３】
本発明によれば、熱可塑性エラストマーの添加量やアロイ化によっては、５万回以上、更には１０万以上の耐折回数が得られるので、エンドレスベルトの端部からのクラックを防止するために通常用いられるクラック防止用補強テープ等の二次加工を施さなくても、十分な耐クラック性を得られることができ、好ましい。
【０１５４】
〈耐ローラ癖〉
本発明のエンドレスベルトの耐ローラ癖としては、後述する耐ローラ癖付き性の評価方法に従って求めたローラ癖復元率が２５％以上であることが好ましい。これらの条件範囲より耐ローラ癖が小さいと、エンドレスベルトに残ったローラ癖跡が、画像ムラを発生させることがある。より好ましい耐ローラ癖は、ローラ癖復元率にて３０％以上であり、特に好ましいのは３５％以上である。
【０１５５】
（エンドレスベルトの厚み）
エンドレスベルトの厚みが過度に大きいと、ローラとの曲率が大きい場合、ベルト外側と内側の変形差が大きく、割れ易くなる。また、外側部に転写されたトナーが変形、飛散して画像が変形するようになる。一方、エンドレスベルトの厚みが過度に小さいと、わずかなローラとベルト間に入り込んだゴミ、或いは感光体等との接触による傷によりクラックが入り易く、ベルトが破損し易くなる。従って、本発明のエンドレスベルトの厚みは７０〜３００μｍであることが好ましく、１００〜２００μｍであれば特に好ましい。
【０１５６】
（５）  画像形成装置用エンドレスベルトの用途
本発明の画像形成装置用エンドレスベルトの用途に特に制限はないが、寸法精度，耐屈曲性，引張弾性率など要求物性の厳しいＯＡ機器分野、特に機能部材には好適に用いることができる。このエンドレスベルトをシームレスベルト形状とした場合、割れ，伸びなど不具合が少ないので好適である。
【０１５７】
本発明の画像形成装置用エンドレスベルトは、電子写真式複写機、レーザービームプリンター、ファクシミリ機等の画像形成装置の、特に中間転写ベルト、搬送転写ベルト、感光体ベルトなどとして好適に用いることができる。
【０１５８】
本発明のエンドレスベルトはそのままベルトとして使用しても良いし、ドラム或いはロール等に巻き付けて使用しても良い。
【０１５９】
また、端面補強等の目的のために、このエンドレスベルトの外側及び／又は内側に、必要に応じて側縁に沿って耐熱テープ等の補強テープを貼り合わせても良い。補強テープとしては、２軸延伸ポリエステルテープがコスト、強度の点で好ましく、そのテープ幅は４ｍｍ以上２０ｍｍ以下が装置レイアウト上コンパクトになり好ましい。補強テープの厚みは、２０μｍ以上２００μｍ以下がフレキシブルを維持するため低テンションでエンドレスベルトが駆動できる点と耐クラック発生防止の点で好ましい。
【０１６０】
また、エンドレスベルトの蛇行防止目的で、エンドレスベルトの側縁に、ウレタンゴムやシリコンゴム等のゴム製のシート（蛇行防止ガイド）を接着剤にて張り合わせても良い。この場合、用いるゴム製シートの好ましいシート幅は２〜１０ｍｍで装置のレイアウト上及び接着強度の点より３〜８ｍｍが特に好ましい。また、蛇行防止の観点より蛇行防止ゴムの厚みは０．５〜３ｍｍが好ましく、特に０．７〜２ｍｍが蛇行防止の貼り合わせの簡易さと蛇行防止効果の点より好ましい。
【０１６１】
更には、上記補強テープと組み合わせて、補強テープをエンドレスベルトに貼り合わせた上で蛇行防止ガイドを貼り合わせた方がベルト耐クラック発生防止効果とベルト蛇行防止効果があるため好ましい。
【実施例】
【０１６２】
以下に実施例１〜１３と比較例１〜５を挙げて、本発明の効果を示す。
【０１６３】
〈原料〉
原料は下記のものを用い、配合割合は表４，５の通りとした。
【０１６４】
（熱可塑性樹脂）
・ＰＢＴ１：三菱エンジニアリングプラスチックス（株）製「ノバデュラン５０４０Ｚ
Ｓ」
重量平均分子量＝４０，０００
ＰＳ換算重量平均分子量＝１２２，０００
ＭＦＲ（２４０℃、２．１６ｋｇｆ荷重）＝４ｇ／１０分
・ＰＢＴ２：三菱エンジニアリングプラスチックス（株）製「ノバデュラン５０１０」
ＭＦＲ（２４０℃、２．１６ｋｇｆ荷重）＝１６ｇ／１０分
・ＥＴＦＥ：旭硝子（株）製「Ｃ５５Ａ」
結晶融点＝２６７℃
・ＰＣ：三菱エンジニアリングプラスチックス（株）製「Ｅ２０００」
重量平均分子量＝２８，０００
ＰＳ換算重量平均分子量＝６４，０００
ＭＦＲ（２８０℃、２．１６ｋｇｆ荷重）：４．８ｇ／１０分
【０１６５】
（熱可塑性エラストマー）
・ＰＥＥＲ１：東洋紡積（株）製  ポリエステル−ポリエステルエラストマー「ペルプ
レンＳ３００１」
ＭＦＲ（２４０℃、２．１６ｋｇｆ荷重）＝２１ｇ／１０分
結晶融点＝２１６℃
・ＰＥＥＲ２：東洋紡積（株）製  ポリエステル−ポリエステルエラストマー「ペルプ
レンＳ２００１」
ＭＦＲ（２４０℃、２．１６ｋｇｆ荷重）＝２１ｇ／１０分
結晶融点＝２０６℃
・ＰＥＲ：東洋紡積（株）製  ポリエステル−エーテルエラストマー「ペルプレンＰ１
５０Ｂ」
ＭＦＲ（２４０℃、２．１６ｋｇｆ荷重）＝１９ｇ／１０分
結晶融点＝２１２℃
【０１６６】
（カーボンブラック）
電気化学（株）製「デンカブラック」
ＤＢＰ吸油量＝１８０ｍｌ／１００ｇ
比表面積＝６５ｍ２／ｇ
揮発分＝０％
平均一次粒径＝３９ｎｍ
【０１６７】
（重合触媒）
チタニウム（IV）ブトキシド／酢酸マグネシウム
【０１６８】
（キレーター）
クラリアントジャパン（株）製  リン酸化酸化防止剤「ＰＥＰＱ」
【０１６９】
（付加的成分）
・ポリエチレン系ワックス１：クラリアントジャパン（株）製「リコワックスＰＥ５２
０」
ＩＳＯ  ２１７６による滴点＝１１８℃
・ポリエチレン系ワックス２：クラリアントジャパン（株）製「リコワックスＰＥ１９
０」
ＩＳＯ  ２１７６による滴点＝１３３℃
・モンタン酸系ワックス１：クラリアントジャパン（株）製「リコワックスＥ」
ＩＳＯ  ２１７６による滴点＝８２℃
・モンタン酸系ワックス２：クラリアントジャパン（株）製「リコワックスＯＰ」
ＩＳＯ  ２１７６による滴点＝１００℃
【０１７０】
（ポリエチレン樹脂）
日本ポリケム（株）製「ＨＦ３１０」
ＩＳＯ  ２１７６による滴点＞２００℃
【０１７１】
（増粘剤）
日本油脂（株）製グリシジルメタクリレート含有ポリマー
「モディパーＡ４４００」
ＪＩＳ  Ｋ７２１０によるＭＩ値（１９０℃、２．１６ｋｇｆ荷重）
＝０．３ｇ／１０分
【０１７２】
なお、熱可塑性ポリマー成分についてＤＳＣ測定により求めた融点は、表４，５に示す通りであった。
【０１７３】
＜加熱混練＞
各原料を、二軸混練押出機（ＩＫＧ（株）製「ＰＭＴ３２」）を用いて材料ペレット化した。条件は表４，５の通りとした。
【０１７４】
＜エンドレスベルトの成形方法＞
この材料ペレットを乾燥し、直径φ１６０ｍｍ、ダイスリップ幅１．５ｍｍの６条スパイラル型環状ダイ付き４０ｍｍφの押出機（環状ダイの円周方向に１６個の温度調節機構を有する。）により、環状ダイ下方に溶融チューブ状態で押し出し、押し出した溶融チューブを、環状ダイと同一軸線上に支持棒を介して装着した外径１５３ｍｍの冷却マンドレルの外表面（温度８０℃）に接しめて冷却固化させつつ、次に、シームレスベルトの中に設置されている円筒形の中子と外側に設置されている４点式ベルト式引取機により、シームレスベルトを円筒形を保持した状態で引き取りつつ３４０ｍｍ長の長さで輪切りにして、厚み１４０μｍ、表面電気抵抗率１×１０１０〜１×１０１２Ωとなるようとなるよう押出量と引取速度、押出温度を調整しつつ、内径１５１ｍｍのシームレスベルトとした。成形条件は表４，５の通りとした。
【０１７５】
また、成形材料について、東洋精機（株）製メルトインデクサー「Ｔ−０１」（２４０℃，２．１６ｋｇｆ荷重）で、加熱開始後５〜６分の１分間で試料を採取し、重量を測定（ｍ）し、次式でＭＦＲを求めた。ただし、比較例４に用いた成形材料は、融点が２６０℃以上のため、２８０℃、２．１６ｋｇｆ荷重でＭＦＲを測定した。ＭＦＲは、表４，５に示す通りである。  
式：ＭＦＲ＝（６００×ｍ）÷ｔ  （ｇ／１０分）
ｔ＝試料採取時間（秒）（ここでは６０秒）
ｍ＝試料採取の重量（ｇ）
【０１７６】
＜評価＞
評価は必要に応じ、エンドレスベルトを必要な大きさに切り開いて実施し、結果を表６，７に示した。
【０１７７】
・表面電気抵抗率
ダイヤインスツルメント（株）製  商品名「ハイレスタ（ＵＲ端子）」を使用し、１００Ｖ、５００Ｖ、各１０秒の条件にて２０ｍｍピッチにてベルト円周方向を測定した。
【０１７８】
・体積電気抵抗率
ダイヤインスツルメント（株）製  商品名「ハイレスタ（ＵＲ端子）」を使用し、１００Ｖ、２５０Ｖ、各１０秒の条件にて２０ｍｍピッチにてベルト円周方向を測定した。
【０１７９】
・引張弾性率
ＩＳＯ  Ｒ１１８４−１９７０に準拠し、試験片を幅１５ｍｍ、長さ１５０ｍｍに切断し、引張速度１ｍｍ／ｍｉｎ、つかみ具間距離１００ｍｍとして測定した。
【０１８０】
・耐屈曲性（耐折れ性）
ＪＩＳ  Ｐ−８１１５に準拠し、試験片を幅１５ｍｍ、長さ１００ｍｍの大きさに切断し、ＭＩＴ試験機にて折り曲げ速度１７５回／分、回転角度１３５°左右、引張荷重１．０ｋｇｆの条件にて、折り曲げ治具の先端部の曲率半径をＲ＝０．３８ｍｍとして破壊に至る折り曲げ回数を測定した。
【０１８１】
・耐ローラ癖付き性
図２（ａ）に示す如く、φ１４ｍｍのローラ３０の外周に幅１５ｍｍ、長さ４４ｍｍのサンプル３１を巻き付け、両端部をテープで止め固定し、温度６０℃、湿度９０％の環境下に２時間放置し、更に温度２３℃、湿度５０％の環境下に２４時間放置し、その後、ローラ３０からサンプル３１を取り外し、図２（ｂ）のように、癖の付いたサンプル３１の両短手辺間の距離Ｌ（ｍｍ）を測定し、ローラ癖復元率を下記式で算出し、耐ローラ癖付き性とした。  
ローラ癖復元率＝Ｌ／４４×１００
【０１８２】
・水との接触角
エンドレスベルトの外表面に水を一滴たらし、エルマー製ゴニオメーター「Ｇ−１」を用いて１分後の水の接触角を測定した。
【０１８３】
・表面粗さ
エンドレスベルト外側表面を約５０ｍｍ×５０ｍｍのサンプルにカットし、（株）キーエンス製超深度形状測定顕微鏡商品名「ＶＫ８５００」を用い、レンズ１００倍、ピッチ０．０１μｍ、シャッタースピードＡＵＴＯ、ゲイン８３５の測定条件にて４０μｍ×４０μｍのエリアの表面粗さを４点測定し、その平均値を表面粗さの測定値とした。
【０１８４】
なお、表６，７の総合評価のうち、「○−」は良好ではあるが「○」よりも若干劣り、「○--」はそれよりも更にわずかに劣ることを意味する。
【０１８５】
【表４】
2006267626.tif 000006
【０１８６】
【表５】
2006267626.tif 000007
【０１８７】
【表６】
2006267626.tif 000008
【０１８８】
【表７】
2006267626.tif 000009
【０１８９】
＜考察＞
実施例１〜４はＰＢＴ／ポリエステル・ポリエーテルエラストマー系の熱可塑性ポリマー成分に対して、ポリエチレン系ワックスを添加したものにおいて、ＰＢＴとポリエステル・ポリエーテルエラストマーとの配合を変更したものであり、エラストマーの配合割合が多いと若干柔らかめで少ないと若干硬めになるが、いずれも良好な特性が得られている。なお、実施例１，３では増粘剤を併用しているが、増粘剤の併用で材料の粘度が高まり、カーボンブラックの分散性を向上させるという効果が得られている。
【０１９０】
実施例１，５〜７は同一配合の熱可塑性ポリマー成分に対してポリエチレン系ワックスの添加量を変更したものであるが、ワックスの添加量は熱可塑性ポリマー成分１００重量部に対して１．０〜２．０重量部程度で特に良好な特性が得られることが分かる。
【０１９１】
実施例１，８，９，１０と、実施例１１，１２は、それぞれ同一配合の熱可塑性ポリマー成分に対して、ワックスの種類を変更したものであるが、モンタン酸系ワックスよりもポリエチレン系ワックスの方が添加効果が高いことが分かる。
【０１９２】
実施例１１〜１３はエラストマーの種類、更にはワックスを変更したものであるが、いずれも良好な結果が得られている。
【０１９３】
これに対して、付加的成分であるワックスを添加していないＰＢＴ／ポリエステル・ポリエーテルエラストマー系の比較例１では、抵抗値が低く、また、抵抗値の電圧変化が大きすぎる。
【０１９４】
また、ワックスを添加していないＰＢＴ／ＰＣ系の比較例２では硬すぎるため、ローラ癖が画像に影響を及ぼす。
【０１９５】
また、ワックス添加量が多過ぎる比較例３では表面荒れが著しい。
熱可塑性ポリマー成分として融点２６７℃のＥＴＦＥを用いた比較例４では、熱可塑性ポリマー成分の融点が高過ぎるために、ワックスのガス化で表面荒れが著しい。
【０１９６】
付加的成分としてのワックスの代りに、滴点が２００℃を超えるポリエチレン樹脂を添加した比較例５では、表面荒れが著しく、また、耐折れ性が低い。
【０１９７】
以上の結果から、融点１３０〜２６０℃の熱可塑性ポリマー成分を主成分として、滴点５０〜２００℃の付加的成分の所定量を配合することにより、機械的特性、電気的特性、表面特性のすべてにおいて優れた高画質対応で高耐久性の画像形成装置用エンドレスベルトを提供することができることが分かる。
【図面の簡単な説明】
【０１９８】
【図１】一般的な中間転写装置の側面図である。
【図２】耐ローラ癖付き性の評価方法を示す斜視図である。
【符号の説明】
【０１９９】
１  感光ドラム
２  帯電器
３  露光光学系
４  現像器
５  クリーナー
６  導電性エンドレスベルト
７，８，９  搬送ローラ
３０  ローラ
３１  サンプル
【図１】
2006267626.tif 000010
【図２】
2006267626.tif 000011